(57)【特許請求の範囲】
【請求項１】
（ａ）エチレンと酢酸ビニルおよび／またはアクリル酸エステルとからなる共重合体５０％重量以上および
（ａ１）エチレン単独重合体、プロピレン単独重合体、エチレン−α−オレフィン共重合体、エチレン単独重合体を不飽和カルボン酸もしくはその誘導体で変性したもの、プロピレン単独重合体を不飽和カルボン酸もしくはその誘導体で変性したもの、エチレン−α−オレフィン共重合体を不飽和カルボン酸もしくはその誘導体で変性したもの、（水添）スチレン−ブタジエンゴム、スチレンブロック共重合体（スチレン−ブタジエン−スチレン、スチレン−イソプレン−スチレン、スチレン−エチレンブチレン−スチレン、スチレン−エチレンプロピレン−スチレン）、ブタジエンゴム、イソプレンゴム、アクリロニトリル−ブタジエンゴム、エチレン−プロピレンゴム、エチレン−プロピレンターポリマー、ブチルゴムおよびアクリルゴムからなる群から選ばれた少なくとも１種５０％重量以下の樹脂１００重量部に対して、
（ｂ）金属水和物１５０〜３００重量部と、
（ｃ）（ア）下記一般式［Ｉ］で示されるポリオキシアルキレン化合物
Ｒ１Ｏ（ＡＯ）ｎＲ２                ［Ｉ］
（式中、ＡＯは炭素数４のオキシアルキレン基を必須として含む炭素数２〜４のオキシアルキレン基であり、Ｒ１は炭素数２〜５のアルケニル基であり、Ｒ２は炭素数１〜２４の炭化水素基であり、ｎはオキシアルキレン基の平均付加モル数で１〜１００である。）および（イ）無水マレイン酸、マレイン酸またはその塩を構成成分として含み、かつ重量平均分子量が５００〜１００，０００である共重合体１〜１２重量部とを含有してなることを特徴とする樹脂組成物。
【請求項２】
一般式［Ｉ］で示される（ア）のポリオキシアルキレン化合物における、ＡＯが炭素数４のオキシアルキレン基を必須として含む炭素数３〜４のオキシアルキレン基であり、Ｒ2が炭素数６〜２４の炭化水素基であることを特徴とする請求項１記載の樹脂組成物。
【請求項３】
請求項１または請求項２記載の樹脂組成物で導体が被覆されていることを特徴とする絶縁電線。
【発明の詳細な説明】
【０００１】
【発明の属する技術分野】
本発明は、電気・電子機器に使用される樹脂組成物および絶縁電線に関するものであり、優れた難燃性を有するとともに、水中浸漬後の絶縁抵抗の低下を抑制することができて電気特性に優れ、かつ、埋立、燃焼などの廃棄時において、重金属化合物の溶出や、多量の煙、腐食性ガスの発生がない樹脂組成物および絶縁電線に関するものである。
【０００２】
【従来の技術】
これまで、電気・電子機器に使用される樹脂組成物や絶縁電線には、ポリ塩化ビニルコンパウンドや分子中に臭素原子や塩素原子を含有するハロゲン系難燃剤を配合したポリオレフィンコンパウンドが主として使用されていた。
【０００３】
近年、このような樹脂組成物や絶縁電線を適切な処理をせずに廃棄した場合、例えば埋立による廃棄の場合には、被覆材料に配合されている可塑剤や重金属安定剤が溶出したり、また、燃焼の場合には、多量の腐食性ガスが発生するという問題が議論されはじめている。
【０００４】
このため、有害な重金属やハロゲン系ガスなどの発生がないノンハロゲン難燃材料の検討がおこなわれている。
【０００５】
従来のノンハロゲン難燃材料は、樹脂にハロゲンを含有しない難燃剤を配合することで難燃性を発現させており、一例として、樹脂としてエチレン・１−ブテン共重合体、エチレン・プロピレン共重合体、エチレン・酢酸ビニル共重合体、エチレン・アクリル酸エチル共重合体、エチレン・プロピレン・ジエン三元共重合体などのエチレン系共重合体に、難燃剤として水酸化マグネシウム、水酸化アルミニウムなどの金属水和物を多量に配合した材料が使用されている。
【０００６】
【発明が解決しようとする課題】
電気・電子機器に使用される樹脂組成物や絶縁電線に要求される特性は、ＵＬ、ＪＩＳなどで規定されている。
【０００７】
要求される特性の中では、特に高い水準の難燃性が求められており、従来のノンハロゲン難燃材料を用いた樹脂組成物や電線へそのような難燃性を付与することは難しかった。絶縁電線を例にあげると、ほとんどの絶縁電線について、ＵＬで規定される垂直試験（ＶＷ−１）やＪＩＳで規定される６０°傾斜試験、水平試験に合格する高い難燃性が要求されている。
【０００８】
これまで、ノンハロゲン難燃材料で垂直難燃試験を合格させようとした場合、ベース樹脂１００重量部に対して難燃剤である金属水和物を２００重量部以上配合しても合格しなかったり、合格しても電気特性や機械特性が低下するという問題があった。
また一般に、絶縁電線の電気特性は、ＪＩＳ  Ｃ３００５の絶縁抵抗試験に準拠して水中に１時間以上浸した状態で測定する。このため、金属水和物が多量に配合されている従来のノンハロゲン難燃絶縁電線では、多量の金属水和物により被覆層が吸水し易く、前記水中への浸漬後に絶縁抵抗が大きく低下することが問題であった。
【０００９】
本発明は、使用時においては、高度の難燃性とともに、水中浸漬後の絶縁抵抗の低下を抑制して電気特性に優れ、また良好な機械特性を有し、かつ、埋立、燃焼などの廃棄時においては、重金属化合物の溶出や、多量の煙、腐食性ガスの発生がない環境問題に対応した樹脂組成物と絶縁電線の提供を目的とするものである。
【００１０】
上記の目的を達成するために本発明においては、
（１）（ａ）エチレンと酢酸ビニルおよび／またはアクリル酸エステルとからなる共重合体５０％重量以上および
（ａ１）エチレン単独重合体、プロピレン単独重合体、エチレン−α−オレフィン共重合体、エチレン単独重合体を不飽和カルボン酸もしくはその誘導体で変性したもの、プロピレン単独重合体を不飽和カルボン酸もしくはその誘導体で変性したもの、エチレン−α−オレフィン共重合体を不飽和カルボン酸もしくはその誘導体で変性したもの、（水添）スチレン−ブタジエンゴム、スチレンブロック共重合体（スチレン−ブタジエン−スチレン、スチレン−イソプレン−スチレン、スチレン−エチレンブチレン−スチレン、スチレン−エチレンプロピレン−スチレン）、ブタジエンゴム、イソプレンゴム、アクリロニトリル−ブタジエンゴム、エチレン−プロピレンゴム、エチレン−プロピレンターポリマー、ブチルゴムおよびアクリルゴムからなる群から選ばれた少なくとも１種５０％重量以下の樹脂１００重量部に対して、
（ｂ）金属水和物１５０〜３００重量部と、
（ｃ）（ア）下記一般式［Ｉ］で示されるポリオキシアルキレン化合物
Ｒ１Ｏ（ＡＯ）ｎＲ２                ［Ｉ］
（式中、ＡＯは炭素数４のオキシアルキレン基を必須として含む炭素数２〜４のオキシアルキレン基であり、Ｒ１は炭素数２〜５のアルケニル基であり、Ｒ２は炭素数１〜２４の炭化水素基であり、ｎはオキシアルキレン基の平均付加モル数で１〜１００である。）および（イ）無水マレイン酸、マレイン酸またはその塩を構成成分として含み、かつ重量平均分子量が５００〜１００，０００である共重合体１〜１２重量部とを含有してなることを特徴とする樹脂組成物、
（２）一般式［Ｉ］で示される（ア）のポリオキシアルキレン化合物における、ＡＯが炭素数４のオキシアルキレン基を必須として含む炭素数３〜４のオキシアルキレン基であり、Ｒ２が炭素数６〜２４の炭化水素基であることを特徴とする（１）項記載の樹脂組成物、および
（３）前記（１）または（２）項記載の樹脂組成物で導体が被覆されていることを特徴とする絶縁電線
が提供される。
【００１１】
【発明の実施の形態】
以下、本発明において用いられる樹脂組成物を構成する各成分について説明する。
【００１２】
（ａ）エチレンと酢酸ビニルおよび／またはアクリル酸エステルとからなる共重合体を主成分とする樹脂
本発明において、（ａ）成分の樹脂の主成分であるエチレンと酢酸ビニルおよび／またはアクリル酸エステルとからなる共重合体としては、エチレン−酢酸ビニル共重合体、エチレン−アクリル酸メチル共重合体、エチレン−アクリル酸エチル共重合体、エチレン−アクリル酸ブチル共重合体などがあげられ、この内1種又は２種以上の共重合体が用いられる。
これらの中でも、特に、金属水和物を多量に配合する場合においては、金属水和物の受容性の点から、酢酸ビニル成分またはアクリル酸エステル成分の含有量が２５重量％以上のものが好ましい。この含有量が２５重量％未満では、金属水和物の受容性が乏しく、樹脂組成物を使用した成形体がもろいものになりやすい。一方、この含有量が３０重量％をこえる場合においては、樹脂組成物の耐熱性が劣ることが懸念されるが、成形体によっては、樹脂組成物に架橋などの処方をとることによって耐熱性の向上が可能である。
【００１３】
これらの中でも、特に、エチレン−酢酸ビニル共重合体、エチレン−アクリル酸メチル共重合体、エチレン−アクリル酸エチル共重合体が好ましい。
【００１４】
また、エチレンと酢酸ビニルおよび／またはアクリル酸エステルとからなる共重合体のメルトフローレイト（ＭＦＲ）は０．１〜１０ｇ／１０分（荷重２．１６ｋｇｆ、温度１９０℃で測定）、特に０．５〜５ｇ／１０分（荷重２．１６ｋｇｆ、温度１９０℃で測定）が好ましい。
【００１５】
ＭＦＲが０．１ｇ／１０分未満の場合は、樹脂組成物の成形体の加工性が低下することが懸念され、ＭＦＲが１０ｇ／１０分を越える場合は、樹脂と金属水和物を混練する際に金属水和物の分散が低下したり、樹脂組成物の成形体の機械特性が低下することが懸念される。
【００１６】
本発明において、（ａ）成分の樹脂が、エチレンと酢酸ビニルおよび／またはアクリル酸エステルとからなる共重合体を主成分とするとは、（ａ）成分の樹脂中で、エチレンと酢酸ビニルおよび／またはアクリル酸エステルとからなる共重合体が、５０％重量以上、好ましくは６０重量％以上であることを意味する。
本発明においては、樹脂組成物の諸特性を低下させない範囲で、エチレン単独重合体、プロピレン単独重合体、エチレン−α−オレフィン共重合体、これらを不飽和カルボン酸もしくはその誘導体で変性したもの、（水添）スチレン−ブタジエンゴム、スチレンブロック共重合体（スチレン−ブタジエン−スチレン、スチレン−イソプレン−スチレン、スチレン−エチレンブチレン−スチレン、スチレン−エチレンプロピレン−スチレン）、ブタジエンゴム、イソプレンゴム、アクリロニトリル−ブタジエンゴム、エチレン−プロピレンゴム、エチレン−プロピレンターポリマー、ブチルゴム、アクリルゴムなどを、（ａ）成分のエチレンと酢酸ビニルおよび／またはアクリル酸エステルとからなる共重合体と併用することも可能である。
【００１７】
特に、（ａ）成分中で、エチレン単独重合体、プロピレン単独重合体、エチレン−α−オレフィン共重合体、これらを不飽和カルボン酸もしくはその誘導体で変性したもの、（水添）スチレン−ブタジエンゴム、スチレンブロック共重合体などを併用すると、樹脂組成物の機械特性、電気特性をさらに向上させることができるので好ましい。
【００１８】
また、（ａ）成分中で、（水添）スチレン−ブタジエンゴム、スチレンブロック共重合体、アクリロニトリル−ブタジエンゴム、アクリルゴムなどを併用すると、樹脂組成物の難燃性をさらに向上させることができるので好ましい。
【００１９】
（ｂ）金属水和物
本発明の（ｂ）成分である金属水和物としては、水酸化アルミニウム、水酸化マグネシウム、水和珪酸アルミニウム、水和珪酸マグネシウム、塩基性炭酸マグネシウム、オルト珪酸アルミニウム、ハイドロタルサイトなどの水酸基あるいは結晶水を有する化合物があげられる。
【００２０】
これらの金属水和物は、１種類または２種類以上を組み合わせて使用することができる。
【００２１】
これらの金属水和物においては、水酸化アルミニウム、水酸化マグネシウムが好ましく、５μｍ以下の結晶粒子径を有するもので、凝集がほとんどないものが好ましい。
【００２２】
また、ステアリン酸、オレイン酸、パルミチン酸などの脂肪酸や、ビニルシランなどのシランカップリング剤などで表面処理された金属水和物を用いることも可能である。
【００２３】
金属水和物の配合量は、（ａ）エチレンと酢酸ビニルまたはアクリル酸エステルからなる共重合体を主成分とする樹脂１００重量部に対して、１５０〜３００重量部であり、好ましくは、２００〜２５０重量部である。
【００２４】
金属水和物の配合量が１５０重量部より少ないと、電気・電子機器に使用される絶縁電線の被覆材料として十分な難燃性を付与することができず、一方、３００重量部をこえると、引張強度、引張伸びの一方もしくは両方が低下するため、好ましくない。
【００２５】
（ｃ）共重合体
本発明の共重合体（ｃ）は、前記一般式［Ｉ］で示されるポリオキシアルキレン化合物（ア）、および無水マレイン酸、マレイン酸またはその塩（イ）を構成成分として含み、かつ重量平均分子量が５００〜１００，０００である共重合体である。
【００２６】
前記構成成分の１つを与える、一般式［Ｉ］で示されるポリオキシアルキレン化合物（ア）において、Ｒ1で示される炭素数２〜５のアルケニル基としては、ビニル基、アリル基、メタリル基、２，３−ジメチル−１−プロペニル基、３−メチル−１−ブテニル基などがあり、好ましくはアリル基およびメタリル基である。
【００２７】
ＡＯで示される炭素数２〜４のオキシアルキレン基としては、オキシエチレン基、オキシプロピレン基、１，２−オキシブチレン基、２，３−オキシブチレン基、オキシテトラメチレン基などがあげられるが、そのうち炭素数が４である１，２−オキシブチレン基、２，３−オキシブチレン基、オキシテトラメチレン基の何れかを必須として含むが、好ましくは、オキシプロピレン基、１，２−オキシブチレン基であり、さらに好ましくは１，２−オキシブチレン基である。２種類以上のオキシアルキレン基はランダム状付加あるいはブロック状付加のどちらでもよいが、そのうちオキシブチレン基は１０モル％以上であることが好ましく、３０モル％以上であることがさらに好ましく、またオキシエチレン基は５０モル％以下であることが好ましい。また、オキシアルキレン基の平均付加モル数ｎは、１〜１００であり、ｎが１００を超えると化合物の粘度が高くなり取り扱いが困難となるので好ましくない。
【００２８】
Ｒ2は炭素数１〜２４の炭化水素基で、炭化水素基の例としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、２−エチルへキシル基、シクロヘキシル基、ヘプチル基、オクチル基、ノニル基、デシル基、ウンデシル基、ドデシル基、イソトリデシル基、テトラデシル基、ヘキサデシル基、オクタデシル基、イソステアリル基、オレイル基、オクチルドデシル基、ドコシル基、デシルテトラデシル基、ベンジル基、クレジル基、ブチルフェニル基、ジブチルフェニル基、オクチルフェニル基、ノニルフェニル基、ドデシルフェニル基、ジオクチルフェニル基、ジノニルフェニル基などがあるが、好ましくはヘキシル基、２−エチルへキシル基、シクロヘキシル基、ヘプチル基、オクチル基、ノニル基、デシル基、ウンデシル基、ドデシル基、イソトリデシル基、テトラデシル基、ヘキサデシル基、オクタデシル基、イソステアリル基、オレイル基、オクチルドデシル基、ドコシル基、デシルテトラデシル基、ベンジル基、クレジル基、ブチルフェニル基、ジブチルフェニル基、オクチルフェニル基、ノニルフェニル基、ドデシルフェニル基、ジオクチルフェニル基、ジノニルフェニル基等の炭素数６〜２４の炭化水素基であり、これらは１種類または２種類以上を混合して用いてもよい。
【００２９】
本発明の共重合体（ｃ）において、もう１つの構成成分を与えるのは、無水マレイン酸、マレイン酸またはその塩（イ）であり、塩としては、ナトリウム塩、カリウム塩などのアルカリ金属塩、カルシウム塩、マグネシウム塩などのアルカリ土類金属塩が挙げられる。(イ)として好ましくは無水マレイン酸である。
【００３０】
共重合体（ｃ）における構成成分（ア）と（イ）の組成比は、モル比で（ア）：（イ）＝３：７〜７：３であり、好ましくは４：６〜６：４である。本発明の効果に影響しない範囲で、構成成分（ア）および（イ）の他に共重合可能な単量体を共重合させることも可能であり、共重合可能な単量体としては、スチレン、酢酸ビニル、アクリロニトリル、イソブチレン等のα−オレフイン類、アクリル酸メチル等のアクリル酸エステル類、メタクリル酸メチル等のメタクリル酸エステル類等が挙げられるが、スチレン等の水溶性が極めて低いものが好ましい。
【００３１】
本発明に用いる共重合体（ｃ）は、公知の方法により、重合開始剤を用いて重合することにより得ることができる。重合の方法については、塊状重合でも溶液重合でも良い。溶液重合での場合は、ｎ−ヘキサン、２−エチルヘキサン、シクロヘキサンなどの脂肪族炭化水素類、トルエン、キシレン等の芳香族炭化水素類、アセトン、メチルエチルケトン、酢酸エチル等の有機溶剤を用いることができる。また溶液重合の場合や塊状重合の際には、ベンゾイルペルオキシド、ジ−ｔ−ブチルペルオキシド、ｔ−ブチルペルオキシイソブチレートなどの有機過酸化物やアゾイソブチロニトリルなどのアゾ系化合物などを用いることができる。また、その際にはチオグリコール酸、メルカプトエタノールなどの連鎖移動剤を用いることもできる。
【００３２】
また、共重合体（ｃ）の分子量は、重量平均分子量で５００〜１００，０００であり、好ましくは２，０００〜８０，０００であり、さらに好ましくは５，０００〜５０，０００であり、この範囲を外れると、（ａ）成分と（ｂ）成分の混練が困難となり好ましくない。本発明に用いる（ｃ）の共重合体は、ノンハロゲン難燃材料の電気特性、機械特性を改良することに有効である。
【００３３】
ノンハロゲン難燃材料の難燃性を向上させようとする場合、可燃性である樹脂の割合を減少させ、脱水反応による吸熱効果を増加させるために、樹脂に金属水和物を多量に配合する方法がとられることが多い。
【００３４】
このため、本発明の（ａ）成分であるエチレンと酢酸ビニルおよび／またはアクリル酸エステルとからなる共重合体を主成分とする樹脂などの、金属水和物の受容性が高い樹脂が好ましい。
【００３５】
しかし、このような樹脂は、その電気特性が問題であり、酢酸ビニルまたはアクリル酸エステルの含有量が高くなるに従って、金属水和物の受容性が高くなり、材料の難燃性は向上するが、その電気特性、特に水中浸漬後の絶縁抵抗が低下する傾向がある。
【００３６】
また、従来のノンハロゲン難燃材料では、金属水和物を多量に配合するため、凝集体が発生しやすく、その機械特性が低下する傾向がある。
【００３７】
（ｃ）の共重合体の配合量は、（ａ）エチレンと酢酸ビニルおよび／またはアクリル酸エステルとからなる共重合体を主成分とする樹脂１００重量部に対して、１〜１２重量部である。
【００３８】
（ｃ）の共重合体の配合量が１重量部より少ない場合は、樹脂組成物の電気特性や引張特性などの機械特性の向上はみられず、１２重量部を超えて添加しても、その効果にさらなる向上がみられない。
【００３９】
本発明の樹脂組成物には、一般的に使用されている各種の添加剤、例えば、難燃助剤、酸化防止剤、金属不活性剤、紫外線吸収剤、分散剤、顔料などを本発明の目的を損なわない範囲で適宜配合することができる。
【００４０】
本発明の樹脂組成物は、二軸混練押出機、バンバリーミキサー、ニーダー、ロールなどの公知の混練装置で、溶融混練し、必要により通常の成形機を用いて成形することにより、製造される。
【００４１】
さらに、本発明の樹脂組成物の溶融混練時に有機過酸化物を混練しておき、その分解温度以上に加熱して、樹脂組成物を架橋してもよい。
【００４２】
このほか、本発明の樹脂組成物および絶縁電線は、成形後に、電離性放射線や有機過酸化物で架橋することもできる。
【００４３】
次に本発明の絶縁電線について説明する。
本発明の絶縁電線は、導体が、上記の本発明の樹脂組成物により被覆されたものであり、本発明の樹脂組成物を通常の電線製造用押出成形機を用いて導体周囲に押出被覆し、その後、必要によりその被覆層を架橋することにより製造することができる。被覆層を架橋物とすることにより、耐熱性の向上のみならず、難熱性もさらに向上させることができる。
【００４４】
架橋の方法は特に制限はなく、電子線架橋法や化学架橋法で行うことができる。
電子線架橋法で行う場合、電子線の線量は１〜３０Ｍｒａｄが適当であり、効率よく架橋を行うために、トリメチロールプロパントリアクリレートなどのメタクリレート系化合物、トリアリルシアヌレートなどのアリル系化合物、マレイミド系化合物、ジビニル系化合物などの多官能性化合物を架橋助剤として配合してもよい。
化学架橋法の場合は樹脂組成物に、ヒドロペルオキシド、ジアルキルペルオキシド、ジアシルペルオキシド、ペルオキシエステル、ケトンペルオキシエステル、ケトンペルオキシドなどの有機過酸化物を架橋剤として配合し、押出成形被覆後に加熱処理により架橋をおこなう。
【００４５】
本発明の絶縁電線の導体径や導体の材質などは特に制限はなく、用途に応じて適宜定められる。導体の周りに形成される絶縁樹脂組成物の被覆層の肉厚も特に制限はないが、０．１５〜２．０ｍｍが好ましい。また、絶縁層が多層構造であってもよく、本発明の絶縁樹脂組成物で形成した被覆層のほかに中間層などを有するものでもよい。
【００４６】
以下、実施例に基づき本発明をさらに詳細に説明する。
【００４７】
【実施例】
（実施例１〜５、比較例１〜４）
まず、表１に示す各成分を室温にてドライブレンドし、バンバリーミキサーを用いて溶融混練して、各実施例、比較例に対応する組成物を得た。
【００４８】
得られた組成物は、熱プレスにより１ｍｍのシートにした後、ＪＩＳＫ６９１１に従い、それぞれの体積固有抵抗（Ω・ｃｍ）を測定した。体積固有抵抗としては５×１０13Ω・ｃｍ以上であることが要求される。
【００４９】
また、汎用の電線製造用押出成形機を使用して、得られた組成物を導体径０．７８ｍｍφの錫メッキ軟銅線（構成７本／０．２６ｍｍφ）上に、厚み０．８４ｍｍで押出被覆して、未架橋の絶縁電線を製造し、さらに、この絶縁電線に１２Ｍｒａｄの電離性放射線を照射して、各実施例、比較例の絶縁電線を作成した。
【００５０】
得られた絶縁電線について、引張特性、難燃性、電気特性について評価し、その結果を表１に併せて示した。
【００５１】
１）引張特性
絶縁体の引張強度（ＭＰａ）、引張伸び（％）は、標線間２５ｍｍ、引張速度５００ｍｍ／分で測定した。引張強度及び引張伸びとして要求される特性は、それぞれ１０ＭＰａ以上、１００％以上である。
【００５２】
２）難燃性
絶縁電線の難燃性は、ＵＬ  ｓｕｂ．７５８のＶＷ−１（Ｖｅｒｔｉｃａｌ  Ｆｌａｍｅ  Ｔｅｓｔ）をおこない、合格数で示した(合格数／試験数)。
【００５３】
３）電気特性
絶縁電線の電気特性は、ＪＩＳ  Ｃ３００５の絶縁抵抗試験に準拠し、２０℃の水中に絶縁電線５０ｍを１時間、２４時間浸漬し、導体と清水の間に５００Ｖの直流電圧を１分間加え、絶縁抵抗（水中浸漬後の絶縁抵抗）を測定し、１ｋｍ当たりに換算して評価した。換算値が１００ＭΩ・ｋｍ以上のものを合格とした。
【００５４】
表１に示す各成分は下記のものを使用した。
（１）エチレン・酢酸ビニル共重合体
商品名：エバフレックスＥＶ１７０  （三井・デュポンポリケミカル社製）
酢酸ビニル含有量３３ｗｔ％  ＭＦＲ１．０ｇ／１０ｍｉｎ．
（２）エチレン・酢酸ビニル共重合体
商品名：エバフレックスＥＶ４０ＬＸ  （三井・デュポンポリケミカル社製）
酢酸ビニル含有量４１ｗｔ％  ＭＦＲ２．５ｇ／１０ｍｉｎ．
（３）アクリルゴム
商品名  ベイマック  （デュポン社製）
（４）スチレンブロック共重合体
商品名  セプトン２００７  （クラレ社製）
（５）変性ポリエチレン
ポリエチレンを無水マレイン酸で変性したもの
商品名  アドテックスＬ６１００Ｍ  （日本ポリオレフィン社製）
ＭＦＲ１．０ｇ／１０ｍｉｎ．
（６）ビニルシラン表面処理水酸化マグネシウム
商品名：キスマ５ＰＨ  （協和化学社製）
（７）〜（１２）表２に記載の（ア）、（イ）及び他の単量体の各々を共重合させることにより得た共重合体
（１３）酸化防止剤
ペンタエリスリチル−テトラキス（３−（３，５−ジ−ｔ−ブチル−４−ヒドロキシフェニル）プロピオネート）
商品名：イルガノックス１０１０  （チバガイギー社製）
（１４）酸化防止剤
２−メルカプトベンヅイミダゾールの亜鉛塩
商品名：ノクラックＭＢＺ  （大内新興化学社製）
（１５）滑剤
ステアリン酸亜鉛
商品名：ジンクステアレート  （日本油脂社製）
【００５５】
【表１】
0004748492.tif 000002
【００５６】
【表２】
0004748492.tif 000003
【００５７】
表１に示した結果から、本発明の樹脂組成物によれば、シート状態での体積固有抵抗、並びに得られた絶縁電線の難燃性（ＶＷ−１）、機械特性（引張強度、引張伸び）および電気特性（水中浸漬後の絶縁抵抗）のいずれにも優れていることがわかる。
特に、実施例４では、（ｃ）成分の共重合体におけるポリオキシアルキレン化合物（ア）中のＡＯ部分が炭素数４のオキシブチレン基の割合が高いので、特に水中浸漬後の絶縁抵抗に優れる。
これに対して、樹脂組成物において（ｃ）成分の共重合体の化合物（ア）として所定のポリオキシアルキレン化合物を用いなかった各比較例１〜４では、電気特性と難燃性の一方または両方が要求特性を満たさなかったことがわかる。
さらに、実施例１、４と比較例２、３の結果を比較することにより、（ｃ）成分の共重合体におけるポリオキシアルキレン化合物（ア）中のＡＯ部分の炭素数が増加し、またＲ2部分の炭素数が増加するほど、化合物の疎水性が増して、その結果、水中浸漬後の絶縁抵抗に優れる傾向にあると考えられる。
【００５８】
【発明の効果】
本発明の樹脂組成物は、埋立、焼却などの廃棄時において、重金属化合物の溶出や、多量の煙、腐食性ガスの発生がないノンハロゲン難燃材料であり、かつ、電気・電子機器の絶縁電線に要求される極めて高い難燃性と機械特性、及び水中浸漬後の絶縁抵抗の低下が抑制された優れた電気特性を満足することができるものである。
したがってこれを用いた本発明の絶縁電線は、極めて高い難燃性と機械特性及び水中浸漬後の絶縁抵抗に優れた電気特性を有し、電気・電子機器に配線される絶縁電線として好適に用いることができ、廃棄における重金属化合物の溶出や、多量の煙、腐食性ガスの発生などの問題がないという優れた効果を奏する。